(57)【特許請求の範囲】
【請求項１】
下記水添ブロック共重合体（Ａ）５〜５０重量％および下記水添ブロック共重合体（Ｂ）９５〜５０重量％〔ただし、（Ａ）＋（Ｂ）＝１００重量％〕からなる混合物１０〜７０重量部の存在下に、芳香族ビニル化合物、シアン化ビニル化合物および（メタ）アクリル酸エステル化合物の群から選ばれた少なくとも１種の単量体成分９０〜３０重量部を重合して得られ、グラフト率が２０〜１００％、アセトン可溶分の固有粘度〔η〕（メチルエチルケトン中、３０℃で測定）が０．２〜０．７ｄｌ／ｇであることを特徴とするゴム変性熱可塑性樹脂。
水添ブロック共重合体（Ａ）；ブロック構造がａ−ｂ−ａ（ここで、ブロックａは芳香族ビニル化合物からなる重合体ブロック、ブロックｂは共役ジエン系化合物からなる重合体ブロックである）で表される、共役ジエン系化合物と芳香族ビニル化合物からなるブロック共重合体で、ＪＩＳ３号ダンベルを用いて１００％伸ばして１分間保ったのち開放して１分後の伸びが５０％未満となるブロック共重合体の、不飽和成分の９５モル％以上を水素添加したもの
水添ブロック共重合体（Ｂ）；ブロック構造がａ−ｃ−ｄ（ここで、ブロックａは上記に同じ、ブロックｃは共役ジエン系化合物および芳香族ビニル化合物からなる重合体ブロック、ブロックｄは共役ジエン系化合物からなる重合体ブロックである）で表される、共役ジエン系化合物と芳香族ビニル化合物からなるブロック共重合体で、上記同様に測定した伸びが５０〜９０％となるブロック共重合体の、不飽和成分の９５モル％以上を水素添加したもの
【請求項２】
請求項１記載のゴム変性熱可塑性樹脂５〜９５重量部および他の熱可塑性樹脂９５〜５重量部を主成分とするゴム変性熱可塑性樹脂組成物。
【発明の詳細な説明】
【０００１】
【発明の属する技術分野】
本発明は、特定の構造を有する２種類の芳香族ビニル−共役ジエンブロック共重合体をそれぞれ水素添加して得られる水添ブロック共重合体の混合物の存在下に、単量体成分をグラフト共重合して得られる、耐衝撃強度が著しく改良され、強度異方性が少なく、耐候性、着色性、成形加工性に優れるゴム変性熱可塑性樹脂およびその組成物に関する。
【０００２】
【従来の技術】
芳香族ビニル−共役ジエンブロック共重合体を水素添加して得られる水添ブロック共重合体は、一般的に屈折率の高い芳香族ビニルブロックを持つため、これをゴム成分として用いたグラフト体は、外観の良好な着色性のよいものとなる。しかし、この水添ブロック共重合体のうち、エラスティックな性質を有するものを用いたグラフト重合体は、耐衝撃強度が発現し難く、特に低温での耐衝撃強度に問題があり、単独で用いることは難しい。一方、エラスティックな性質が低いものを単独で用いた場合、耐衝撃強度は高いが樹脂の流れ方向と垂直方向で強度に差異があるなど、強度異方性が強く、使用上制限がある。
【０００３】
【発明が解決しようとする課題】
本発明者らは、上記従来技術の課題について鋭意検討した結果、特定な構造の水添ブロック共重合体を組み合わせた混合ゴムの存在下に、芳香族ビニル化合物、シアン化ビニル化合物および（メタ）アクリル酸エステル化合物からなる群から選ばれた少なくとも１種の単量体成分をグラフト重合することにより、耐衝撃強度が著しく改良され、強度異方性が少なく、耐候性、着色性、成形加工性に優れるゴム変性熱可塑性樹脂およびその組成物を得ることに成功した。
【０００４】
【課題を解決するための手段】
本発明は、下記水添ブロック共重合体（Ａ）５〜５０重量％および下記水添ブロック共重合体（Ｂ）９５〜５０重量％〔ただし、（Ａ）＋（Ｂ）＝１００重量％〕からなる混合物１０〜７０重量部の存在下に、芳香族ビニル化合物、シアン化ビニル化合物および（メタ）アクリル酸エステル化合物の群から選ばれた少なくとも１種の単量体成分９０〜３０重量部を重合して得られ、グラフト率が２０〜１００％、アセトン可溶分の固有粘度〔η〕（メチルエチルケトン中、３０℃で測定）が０．２〜０．７ｄｌ／ｇであることを特徴とするゴム変性熱可塑性樹脂を提供するものである。
水添ブロック共重合体（Ａ）；ブロック構造がａ−ｂ−ａ（ここで、ブロックａは芳香族ビニル化合物からなる重合体ブロック、ブロックｂは共役ジエン系化合物からなる重合体ブロックである）で表される、共役ジエン系化合物と芳香族ビニル化合物からなるブロック共重合体で、ＪＩＳ３号ダンベルを用いて１００％伸ばして１分間保ったのち開放して、１分後の伸びが５０％未満となるブロック共重合体の、不飽和成分の９５モル％以上を水素添加したもの
水添ブロック共重合体（Ｂ）；ブロック構造がａ−ｃ−ｄ（ここで、ブロックａは上記に同じ、ブロックｃは共役ジエン系化合物および芳香族ビニル化合物からなる重合体ブロック、ブロックｄは共役ジエン系化合物からなる重合体ブロックである）で表される、共役ジエン系化合物と芳香族ビニル化合物からなるブロック共重合体で、上記同様に測定した伸びが５０〜９０％以上となるブロック共重合体の、不飽和成分の９５モル％以上を水素添加したもの
次に、本発明は、上記ゴム変性熱可塑性樹脂５〜９５重量部および他の熱可塑性樹脂９５〜５重量部を主成分とするゴム変性熱可塑性樹脂組成物を提供するものである。
【０００５】
【発明の実施の形態】
本発明のゴム変性熱可塑性樹脂は、共役ジエン系化合物と芳香族ビニル化合物からなり、特定の伸びを有する２種類のブロック共重合体のそれぞれの不飽和成分（共役ジエン部分の二重結合）の９５モル％以上を水素添加した水添ブロック共重合体（Ａ）および（Ｂ）からなる混合物１０〜７０重量部の存在下に、単量体成分９０〜３０重量部を重合して得られる。
上記共役ジエン系化合物と芳香族ビニル化合物からなり、特定の伸びを有する２種類のブロック共重合体の構造は、（ａ−ｂ）n 型（ｎは、１以上）、（ａ−ｂ）n −ａ型（ｎは、１以上）、（ａ−ｃ）n −ｄm 型（ｎ、ｍは、１以上）などのあらゆる構造を有するものが含まれ、一般的なブロック共重合体、マルチブロック共重合体、星型ブロック共重合体でもよい。また、テーパー型、ラジアルテレブロック型でもよい。
【０００６】
上記ブロック共重合体の構造のうち、好ましい例は、（ａ−ｂ）n −ａ型（ｎは、１以上）、（ａ−ｃ）n −ｄm 型（ｎ、ｍは、１以上）である。
上記ブロックａは、芳香族ビニル化合物からなる重合体ブロックであり、ブロックｂは、共役ジエン系化合物からなる重合体ブロックである。また、上記ブロックｃは、共役ジエン系化合物および芳香族ビニル化合物からなる重合体ブロックである。ブロックｃの１，２−ビニル結合含量は、１０〜９０モル％が好ましく、３０〜８０モル％がさらに好ましい。１０モル％未満であると、ゴム的性質が失われ、耐衝撃性の低下を招き好ましくなく、一方、９０モル％を超えると、耐薬品性が発現せず好ましくない。さらに、上記ブロックｄは、共役ジエン系化合物からなる重合体ブロックである。ブロックｄの１，２−ビニル結合含量は、０〜３０モル％が好ましく、０〜２０モル％がさらに好ましく、０〜１０モル％が特に好ましい。３０モル％を超えると耐薬品性が悪く好ましくない。
【０００７】
ブロックａ、ｃの製造に使用される芳香族ビニル化合物としては、スチレン、α−メチルスチレン、ｏ−，ｍ−，ｐ−メチルスチレン、エチルスチレン、ジビニルベンゼン、１，１−ジフェニルスチレン、Ｎ，Ｎ−ジエチル−ｐ−アミノスチレン、Ｎ，Ｎ−ジエチル−ｐ−アミノメチルスチレン、ビニルピリジン、ビニルキシレン、モノクロロスチレン、ジクロロスチレン、モノブロモスチレン、ジブロモスチレン、トリブロモスチレン、フルオロスチレン、ｐ−ｔ−ブチルスチレン、ビニルナフタレンなどが挙げられる。好ましくは、スチレン、またはスチレンを５０重量％以上含んだ芳香族ビニル化合物である。
【０００８】
ブロックｂ、ｃ、ｄの製造に使用される共役ジエン系化合物としては、１，３−ブタジエン、イソプレン、２，３−ジメチル−１，３−ブタジエン、１，３−ペンタジエン、２−メチル−１，３−ペンタジエン、１，３−ヘキサジエン、４，５−ジエチル−１，３−オクタジエン、３−ブチル−１，３−オクタジエン、クロロプレンなどが挙げられる。工業的に利用でき、物性の優れた水添ブロック共重合体を得るには、１，３−ブタジエン、イソプレンが好ましい。
【０００９】
本発明の共役ジエン系化合物と芳香族ビニル化合物からなるブロック共重合体の製造方法として、代表的なものを下記に示す。
すなわち、シクロヘキサンなどの不活性溶媒中において、重合触媒として、ｎ−ブチルリチウムなどの有機リチウムまたは他のアルカリ金属化合物を触媒として使用し、必要に応じて、ビニル結合含量を調節するために、テトラヒドロフラン、ヘキサメチルホスホリルトリアミド、チオエーテル、その他の３級アミンなどの極性有機化合物を用いる。ビニル結合含量は、重合温度によっても制御できる。上記、ブロック共重合体の重量平均分子量（Ｍｗ）は、好ましくは２万〜３５万、さらに好ましくは３万〜３０万である。また、ブロック共重合体の分子量分布（Ｍｗ／Ｍｎ）は、好ましくは１．１〜３であり、より好ましくは１．１５〜２．５である。Ｍｗ／Ｍｎが３を超えると、フローマークの発生などにより、成形品表面外観が悪化するため好ましくない。
また、上記ブロック共重合体は、上記製造方法で得られた、活性末端を有するブロック共重合体鎖を、四塩化ケイ素、四塩化スズなどの多官能性化合物によって、カップリングするなどして得られる分岐状のブロック共重合体であってもよい。
【００１０】
上記ブロック共重合体で、ＪＩＳ３号ダンベルを用いて１００％伸ばして１分間保った後開放して、１分後の伸びが５０％未満となるものの不飽和成分の９５モル％以上を水素添加すると、本発明の水添ブロック共重合体（Ａ）となる。上記水添前のブロック共重合体の伸びは、好ましくは４５％以下、さらに好ましくは４０％以下である。伸びが５０％以上であると、得られるゴム変性熱可塑性樹脂の強度の異方性の改良ができない。上記ブロック共重合体中の芳香族ビニル化合物の割合は、５〜５０重量％が好ましく、さらに好ましくは７〜４０重量％である。芳香族ビニル化合物の割合が５重量％未満であると、伸びが５０％を超え、樹脂の強度異方性が不充分であり、一方、５０重量％を超えると、耐衝撃性が発現できず、好ましくない。
【００１１】
上記ブロック共重合体で、上記同様に測定した伸びが５０％以上となるものの不飽和成分の９５モル％以上を水素添加すると、本発明の水添ブロック共重合体（Ｂ）となる。上記水添前のブロック共重合体の伸びは５０〜９０％である。伸びが５０％未満の場合、得られるゴム変性熱可塑性樹脂の耐衝撃強度が低く好ましくない。水添前のブロック共重合体中の共役ジエン系化合物の割合は、５０〜９０重量％が好ましく、さらに好ましくは４５〜８５重量％である。共役ジエン系化合物の割合が５０重量％未満であると、熱可塑性樹脂としたときの耐衝撃強度が低くなり、一方、９０重量％を超えると、伸びが５０％未満となり、この場合も耐衝撃強度が低くなる。
【００１２】
上記伸びの異なる２種のブロック共重合体を得るには、ブロック共重合体の構造、各ブロックの分子量、組成などを変更すればよい。一般的には、ポリスチレンブロックなどの芳香族ビニル重合体ブロック量を多くすることで伸びは低くなり、ポリスチレンブロックなどの芳香族ビニル重合体ブロック量を少なくするか、無くすことで、伸びを大きくすることができる。
例えば、ａ−ｂ−ａブロック共重合体の場合、両末端のａブロックをポリスチレンなどの芳香族ビニル重合体ブロックにした場合、共重合体ブロック中のａの割合が、５重量％以下であると、伸びは５０％以上になり、一方５重量％を超えると、伸びは５０％未満となる。
【００１３】
本発明においては、上記伸びの異なる２種のブロック共重合体の、不飽和成分、すなわち共役ジエン部分の二重結合の９５モル％以上を、常法により水素添加して水添ブロック共重合体（Ａ）および（Ｂ）を得、（Ａ）成分および（Ｂ）成分を混合して混合物とし、単量体成分をグラフト重合する際のゴム成分とする。ブロックごとの水素添加率に関しては、ブロックｂの水素添加率は、９５モル％以上である。９５モル％未満であると、グラフト重合中にゲルの発生を招き、安定して重合できず好ましくない。ブロックｃの水素添加率は、９５モル％以上である。ブロックｄの水素添加率は、不飽和成分の９５モル％以上である。
【００１４】
混合物中の水素添加ブロック共重合体（Ａ）および（Ｂ）の配合割合は、（Ａ）／（Ｂ）＝５〜５０／９５〜５０重量％である。好ましくは１０〜４５／９０〜５５重量％であり、さらに好ましくは１５〜４０／８５〜６０重量％である。
（Ａ）成分の量が５重量％未満の場合、得られるゴム変性熱可塑性樹脂の強度異方性が強く好ましくなく、一方、５０重量％を超えると、耐衝撃強度が不充分となる。
【００１５】
本発明のゴム変性熱可塑性樹脂は、上記水素添加ブロック共重合体（Ａ）および（Ｂ）の混合物の存在下に、単量体成分を重合して得られる。
グラフト重合の際の（Ａ）成分および（Ｂ）成分の混合物の量は１０〜７０重量部（ただし、混合物＋単量体成分＝１００重量部）、好ましくは１５〜６５重量部、さらに好ましくは２０〜６０重量部である。混合物の量が１０重量部未満であると、耐衝撃強度が低く好ましくなく、一方、７０重量部を超えると、グラフト率の上昇が不充分であり、耐衝撃強度の低下、成形品表面外観が悪化し好ましくない。
【００１６】
本発明の単量体成分は、芳香族ビニル化合物、シアン化ビニル化合物および（メタ）アクリル酸エステル化合物の群から選ばれた少なくとも１種である。
単量体成分に使用される芳香族ビニル化合物としては、上記ブロック共重合体の製造に使用されるものと同様のものが使用できる。芳香族ビニル化合物の使用量は、単量体成分中に、好ましくは５〜１００重量％である。
また、シアン化ビニル化合物としては、アクリロニトリル、メタクリロニトリルなどが挙げられ、好ましくはアクリロニトリルである。シアン化ビニル化合物の使用量は、単量体成分中に、好ましくは０〜４０重量％である。
【００１７】
さらに、（メタ）アクリル酸エステルとしては、（メタ）アクリル酸メチル、（メタ）アクリル酸エチル、（メタ）アクリル酸プロピル、（メタ）アクリル酸ブチル、（メタ）アクリル酸アミル、（メタ）アクリル酸ヘキシル、（メタ）アクリル酸オクチル、（メタ）アクリル酸２−エチルヘキシル、（メタ）アクリル酸シクロヘキシル、（メタ）アクリル酸フェニルなどが挙げられる。好ましくはメタクリル酸メチルである。（メタ）アクリル酸エステルの使用量は、単量体成分中に、好ましくは０〜９５重量％である。
本発明の単量体成分は、１種単独で使用することも、あるいは２種以上を混合して用いることもできる。
【００１８】
本発明の単量体成分の組成は、特に限定されないが、下記に示す組成割合が好ましい。
▲１▼スチレン／アクリロニトリル＝８５〜５５／１５〜４５重量％
▲２▼スチレン／メタクリル酸メチル＝８０〜２０／２０〜８０重量％
▲３▼スチレン／アクリロニトリル／メタクリル酸メチル＝６５〜９５／１５〜４５／２０〜８０重量％（計１００重量％）
【００１９】
なお、本発明の水添ブロック共重合体には、上記単量体成分のほかに、他のビニル系単量体を共重合してもよい。共重合可能な他のビニル系単量体としては、無水マレイン酸、無水イタコン酸、無水シトラコン酸などの不飽和酸無水物；アクリル酸、メタクリル酸などの不飽和酸；マレイミド、Ｎ−メチルマレイミド、Ｎ−ブチルマレイミド、Ｎ−（ｐ−メチルフェニル）マレイミド、Ｎ−フェニルマレイミド、Ｎ−シクロヘキシルマレイミドなどのα，β−不飽和ジカルボン酸のイミド化合物；グリシジルメタクリレート、アリルグリシジルエーテルなどのエポキシ基含有不飽和化合物；アクリルアミド、メタクリルアミドなどの不飽和カルボン酸アミド；アクリルアミン、メタクリル酸アミノメチル、メタクリル酸アミノエーテル、メタクリル酸アミノプロピル、アミノスチレンなどのアミノ基含有不飽和化合物；３−ヒドロキシ−１−プロペン、４−ヒドロキシ−１−ブテン、シス−４−ヒドロキシ−２−ブテン、トランス−４−ヒドロキシ−２−ブテン、３−ヒドロキシ−２−メチル−１−プロペン、２−ヒドロキシエチルアクリレート、２−ヒドロキシエチルメタクリレート、ヒドロキシスチレンなどの水酸基含有不飽和化合物；ビニルオキサゾリンなどのオキサゾリン基含有不飽和化合物などが挙げられる。上記共重合可能な他のビニル系単量体は、１種単独で使用することも、あるいは２種以上を混合して用いることもできる。
【００２０】
本発明のゴム変性熱可塑性樹脂のグラフト率は、２０〜１００％、好ましくは２５〜８０％である。グラフト率が２０％未満では、水添ブロック共重合体（ゴム成分）と樹脂（マトリックス成分）との相溶性が悪く、耐衝撃強度が低くなる。一方、１００％を超えると、ゴム的性質が失われることから耐衝撃強度が低くなり好ましくない。グラフト率は、重合開始剤の種類・量、重合温度、さらには単量体成分の濃度などによって調整することができる。
【００２１】
また、本発明のゴム変性熱可塑性樹脂のマトリックス成分であるアセトン可溶分の固有粘度〔η〕（３０℃、メチルエチルケトン中で測定）は、０．２〜０．７ｄｌ／ｇ、好ましくは０．２２〜０．６５ｄｌ／ｇ、さらに好ましくは０．２５〜０．６ｄｌ／ｇである。この固有粘度〔η〕が０．２２ｄｌ／ｇ未満であると、耐衝撃強度が低く好ましくない。一方、０．７ｄｌ／ｇを超えると、成形加工性が悪く使用範囲が限定される。
上記固有粘度〔η〕は、重合開始剤、連鎖移動剤、乳化剤、溶剤などの種類や量、さらに重合時間、重合温度などを変えることにより、容易に制御することができる。
また、本発明のゴム変性熱可塑性樹脂中にゴム成分として含まれる水添ブロック共重合体の粒子径は、０．０５〜０．６０μｍ、好ましくは０．０８〜０．５０μｍ、さらに好ましくは０．１〜０．４５μｍである。
【００２２】
本発明のゴム変性熱可塑性樹脂は、水添ブロック共重合体（Ａ）および（Ｂ）の存在下に、上記単量体成分を乳化重合、懸濁重合、溶液重合、塊状重合などでラジカルグラフト重合を行い、製造することができる。上記重合法は、目的に応じて適宜選択することができる。
なお、上記ラジカルグラフト重合には、通常使用されている重合溶媒（溶液重合の場合）、重合開始剤、連鎖移動剤、乳化剤（乳化重合の場合）などを用いられる。
また、ゴム変性熱可塑性樹脂を製造するのに用いる水添ブロック共重合体および単量体成分は、水添ブロック共重合体全量の存在下に、単量体成分を一括添加して重合してもよく、分割もしくは連続添加して重合してもよい。また、これらを組み合わせた方法で、重合してもよい。さらに、水添ブロック共重合体の全量または一部を、重合途中で添加して重合してもよい。
【００２３】
溶液重合法では、溶剤が用いられる。この溶剤は、通常のラジカル重合で使用される不活性重合溶剤であり、例えばエチルベンゼン、トルエンなどの芳香族炭化水素、メチルエチルケトン、アセトンなどのケトン類、ジクロロメチレン、四塩化炭素などのハロゲン化炭化水素などが用いられる。溶剤の使用量は、上記ゴム質重合体および単量体成分の合計量１００重量部に対し、好ましくは２０〜２００重量部、さらに好ましくは５０〜１５０重量部である。
【００２４】
上記重合開始剤は、重合法に合った一般的な開始剤が用いられる。
溶液重合に際しては、例えばケトンパーオキサイド、ジアルキルパーオキサイド、ジアシルパーオキサイド、パーオキシエステル、ハイドロパーオキサイドなどの有機過酸化物が重合開始剤として用いられる。また、重合開始剤は、重合系に、一括または連続的に添加することができる。重合開始剤の使用量は、単量体成分に対し、通常、０．０５〜２重量％、好ましくは０．２〜０．８重量％である。
【００２５】
また、乳化重合に際しては、重合開始剤として、クメンハイドロパーオキサイド、ジイソプロピルベンゼンハイドロパーオキサイド、パラメンタンハイドロパーオキサイドなどで代表される有機ハイドロパーオキサイド類と含糖ピロリン酸処方、スルホキシレート処方などで代表される還元剤との組み合わせによるレドックス系、あるいは過硫酸塩、アゾビスイソブチロニトリル、ベンゾイルパーオキサイドなどの過酸化物が使用される。好ましくは、油溶性開始剤であり、クメンハイドロパーオキサイド、ジイソプロピルベンゼンハイドロパーオキサイド、パラメンタンハイドロパーオキサイドなどで代表される有機ハイドロパーオキサイド類と含糖ピロリン酸処方、スルホキシレート処方などで代表される還元剤との組み合わせによるレドックス系がよい。また、上記油溶性開始剤と水溶性開始剤とを組み合わせてもよい。組み合わせる場合の水溶性開始剤の添加比率は、全添加量の好ましくは５０重量％以下、さらに好ましくは２５重量％以下である。さらに、重合開始剤は、重合系に一括または連続的に添加することができる。重合開始剤の使用量は、単量体成分に対し、通常、０．１〜１．５重量％、好ましくは０．２〜０．７重量％である。
【００２６】
また、連鎖移動剤としては、オクチルメルカプタン、ｎ−ドデシルメルカプタン、ｔ−ドデシルメルカプタン、ｎ−ヘキサデシルメルカプタン、ｎ−テトラデシルメルカプタン、ｔ−テトラデシルメルカプタンなどのメルカプタン類、テトラエチルチウラムスルフィド、四塩化炭素、臭化エチレンおよびペンタフェニルエタンなどの炭化水素類、またはアクロレイン、メタクロレイン、アリルアルコール、２−エチルヘキシルチオグリコレート、α−メチルスチレンのダイマーなどが挙げられる。これらの連鎖移動剤は、単独でまたは２種以上を組み合わせて使用することができる。連鎖移動剤の使用方法は、一括添加、分割添加、または連続添加のいずれの方法でも差し支えない。連鎖移動剤の使用量は、単量体成分に対し、通常、２．０重量％以下程度である。
【００２７】
乳化剤を使用する場合は、アニオン性界面活性剤、ノニオン性界面活性剤、両性界面活性剤が挙げられる。このうち、アニオン性界面活性剤としては、例えば高級アルコールの硫酸エステル、アルキルベンゼンスルホン酸塩、脂肪酸スルホン酸塩、リン酸系塩、脂肪酸塩などが挙げられる。また、ノニオン性界面活性剤としては、通常のポリエチレングリコールのアルキルエステル型、アルキルエーテル型、アルキルフェニルエーテル型などが用いられる。さらに、両性界面活性剤としては、アニオン部分としてカルボン酸塩、硫酸エステル塩、スルホン酸塩、リン酸エステル塩を、カチオン部分としてアミン塩、第４級アンモニウム塩などを持つものが挙げられる。
乳化剤の使用量は、単量体成分に対し、通常、０．３〜５．０重量％程度である。
なお、グラフト重合の際の重合温度は、１０〜１６０℃、好ましくは３０〜１２０℃である。
【００２８】
次に、本発明のゴム変性熱可塑性樹脂組成物は、上記ゴム変性熱可塑性樹脂５〜９５重量部および他の熱可塑性樹脂９５〜５重量部をブレンドして得られる（ただし、ゴム変性熱可塑性樹脂＋他の熱可塑性樹脂＝１００重量部）。
他の熱可塑性樹脂としては、例えばポリ塩化ビニル、ポリフェニレンエーテル、ポリカーボネート、ポリエチレンテレフタレート、ポリブチレンテレフタレート、ポリアセタール、ポリアミド、ポリフッ化ビニリデン、ポリスチレン、スチレン−メタクリル酸メチル共重合体、スチレン−無水マレイン酸共重合体、スチレン−アクリロニトリル共重合体、ＡＢＳ樹脂、ＡＥＳ樹脂、ＭＢＳ樹脂、スチレン−ブタジエンブロック共重合体、ポリエチレン、ポリプロピレン、エチレン−プロピレン共重合体、エチレン−プロピレン−非共役ジエン共重合体、スチレン−エチレン−ブテン−スチレンブロック共重合体、塩素化ポリエチレン、などが挙げられる。これらの他の熱可塑性樹脂は、１種単独で使用することも、あるいは２種以上を混合して用いることもできる。
【００２９】
なお、本発明のゴム変性熱可塑性樹脂およびその組成物に対し、ヒンダードフェノール系、リン系、イオウ系などの酸化防止剤や、光安定剤、紫外線吸収剤、滑剤、着色剤、難燃剤、増強剤など、通常使用される添加剤を配合することができる。
本発明のゴム変性熱可塑性樹脂およびその組成物に、上記他の熱可塑性樹脂や添加剤を配合するには、各種押し出し機、バンバリーミキサー、ニーダー、ロール、フィーダールーダーなどを用い、各成分を混練りする。好ましい製造方法は、押し出し機、バンバリーミキサーを用いる方法である。各成分を混練りするに際しては、各成分を一括して混練りしてもよく、数回に分けて添加混練りしてもよい。混練りは、押し出し機で多段添加式で混練りしてもよく、またバンバリーミキサー、ニーダーなどで混練りし、その後、押し出し機でペレット化することもできる。
【００３０】
このようにして得られる本発明のゴム変性熱可塑性樹脂およびその組成物は、押出成形、真空成形、シート成形、異形成形、発泡成形、インジェクションプレス、プレス成形、ブロー成形、射出成形などによって、各種成形品に成形することができる。
本発明のゴム変性熱可塑性樹脂およびその組成物は、耐衝撃強度が著しく改良され、強度異方性が少なく、耐候性、着色性、成形加工性に優れるため、これらの特性を生かして、ＯＡ・家電分野、電気・電子分野、雑貨分野、サニタリー分野、自動車分野などの各種パーツ、ハウジング、シャーシ、トレーなどに使用することができる。
【００３１】
【実施例】
以下、実施例を挙げ本発明をさらに具体的に説明するが、本発明はその要旨を越えない限り、以下の実施例に何等制約されるものではない。
なお、実施例中、部および％は特に断らない限り重量基準である。また、実施例中の各種評価は、次のようにして測定したものである。
【００３２】
重量平均分子量（Ｍｗ）
ウォーターズ（ＷＡＴＥＲＳ）社製、１５０Ｃ型ゲルパーミエーションクロマトグラフィー（ＧＰＣ）装置で、東ソー（株）製、Ｈタイプカラムを用い、ｏ−ジクロロベンゼンを溶媒として、１２０℃で測定した。得られた分子量は、標準ポリスチレン換算値である。
スチレン（ブロック）含量
13Ｃ−ＮＭＲを用いて、ポリスチレンブロックとポリブタジエンまたはポリイソプレンブロックの組成比率から求めた。
ブロック共重合体の伸び
ＪＩＳ  Ｋ６３０１に準じて測定した。測定法は、下記のとおりである。ブロック共重合体を射出成形またはプレス成形でＪＩＳ３号ダンベルに成形し、これを用いて１００％伸ばして１分間保ったのち開放し、１分後の伸びの長さを、もとの長さを基準として％で表した。
水添率（％）
四塩化エチレンを溶媒として用い、１５％濃度で測定した。１００ＭＨｚの 1Ｈ−ＮＭＲスペクトルの不飽和結合部のスペクトル減少から算出した。
【００３３】
グラフト率
グラフト共重合体（ゴム変性熱可塑性樹脂）の一定量（ｘ）をアセトン中に投入し、振とう機で２時間振とうし、遊離の共重合体を溶解させる。遠心分離器を用いて、この溶液を１５，０００ｒｐｍで３０分間遠心分離し、不溶分を得る。次に、真空乾燥により、１２０℃で１時間乾燥し、不溶分（ｙ）を得る。グラフト率は、次式より算出した。
グラフト率（％）＝｛〔（ｙ）−（ｘ）×グラフト共重合体中のゴム分率〕／〔（ｘ）×グラフト共重合体中のゴム分率〕｝×１００
固有粘度〔η〕
ゴム変性熱可塑性樹脂のマトリックス成分であるアセトン可溶分の固有粘度を、メチルエチルケトン中、３０℃で測定した。
【００３４】
シャルピー衝撃強度
ＩＳＯ  １７９に準拠して測定した。単位は、ｋｇｆ・ｃｍ／ｃｍ2 である。
強度異方性（落錘衝撃強度）
フィルムゲート付きの２．４ｍｍ（ｔ）×５０ｍｍ（ｗ）×９０ｍｍ（ｌ）の成形品を２００℃で射出成形し、デュポンインパクトテスターを用い、打撃棒先端Ｒ＝１／２″で、厚み１．６ｍｍの成形品の落錘衝撃強度を、２３℃で測定した。単位は、ｋｇ・ｃｍである。
【００３５】
耐候性（シャルピー衝撃強度保持率）
試験片を、カーボンアークを光源とするサンシャインウェザオメーター〔スガ試験機（株）製、ＷＥＬ−６ＸＳ−ＤＣ〕に１，０００時間曝露し、上記シャルピー衝撃強度を測定し、曝露前のものと比較して保持率を算出した。
試験条件；
ブラックパネル温度    ６３±３℃
槽内湿度              ６０±５％ＲＨ
降雨サイクル          ２時間毎に１８分
カーボン交換サイクル  ６０時間
シャルピー衝撃強度    ＩＳＯ  １７９
【００３６】
成形外観（着色性）
ゴム変性熱可塑性樹脂またはその組成物を下記配合処方で配合し、押し出し機を通して着色ペレットを得た。これをさらに成形して、色調評価プレートを得た。なお、黒色配合物の着色性については、色差計により明度を測定し、マンセル色数値（値が大きいほど、着色性が悪い）で表した。赤色配合物については、彩度を目視で判定した。
黒色配合；
樹脂またはその組成物    １００部
カーボンブラック        ０．５部
ステアリン酸カルシウム  ０．３部
赤色配合；
樹脂またはその組成物    １００部
ベンガラ                １．０部
ステアリン酸カルシウム  ０．３部
判定基準；
◎；非常に鮮明である。
○；鮮明である。
△；○と×の間
×；鮮明さが不足
××；鮮明さがない。
【００３７】
成形加工性（メルトフローレート）（ＭＦＲ）
ＡＳＴＭ  Ｄ１２３８に準じて測定した。測定温度は２２０℃、荷重は１０ｋｇ、単位はｇ／１０分である。
【００３８】
参考例１〔水添ブロック共重合体（Ａ−１）の調製〕
オートクレーブ中に、脱気、脱水したシクロヘキサン４００部、スチレン１５部、テトラヒドロフラン０．０５部、ｎ−ブチルリチウム０．０４部を投入し、６０℃で４時間重合し、さらに、ブタジエン７０部を加え、６０℃で４時間重合し、最後にスチレン１５部加え、６０℃で４時間重合した。得られた活性重合体をメタノールで失活させ、重合体溶液をジャケット付きの反応器に移し、水添触媒として、２，６−ジ−ｔ−ブチル−ｐ−クレゾール０．１５部、ビス（シクロペンタジエニル）チタニウムジクロライド０．０７部と、ｎ−ブチルリチウム０．１５部およびエチルアルミニウムクロライド０．２８部を添加し、１００℃で１０ｋｇｆ／ｃｍ2 の水素ガス圧力にて１時間水素化反応を行った。スチームストリッピングにより、溶剤を除去し水添ブロック共重合体Ａ−１を得た。水素添加前のブロック共重合体の伸びは３０％であった。結果を表１に示す。
【００３９】
参考例２〔水添ブロック共重合体（Ａ−２）の調製〕
上記ブタジエンをイソプレンに変えた以外は同様にして水素添加を行い、水添ブロック共重合体Ａ−２を得た。水素添加前のブロック共重合体の伸びは３５％であった。結果を表１に示す。
【００４０】
参考例３〔水添ブロック共重合体（Ｂ−１）の調製〕
オートクレーブ中に、脱気、脱水したシクロヘキサン４００部、スチレン５部、ｎ−ブチルリチウム０．０４部を投入し、６０℃で４時間重合し、さらに、ブタジエン４５部とスチレン１５部を加え、６０℃で４時間重合し、最後にブタジエン３５部とテトラヒドロフラン０．０５部を加え、６０℃で４時間重合した。上記参考例１と同様に水素化反応を行い水添ブロック共重合体Ｂ１を得た。水素添加前のブロック共重合体の伸びは９０％であった。結果を表１に示す。
【００４３】
【表１】
0004850323.tif 000002
【００４４】
実施例１（ゴム変性熱可塑性樹脂の調製）
リボン型攪拌翼を備えた内容積１０リットルのステンレス製オートクレーブに、水添ブロック共重合体（Ａ−１）を３部、（Ｂ−１）を２３部の計２６部、メタクリル酸メチル５０部、スチレン１０部、アクリロニトリル１４部、トルエンを１２０部仕込み、攪拌により溶解させ均一溶液を得た後、ｔ−ブチルパーオキシイソプロピルカーボネート０．５部、ｔ−ドデシルメルカプタン０．１部を添加し、攪拌を続けながら昇温し、１００℃に達した後は温度一定に制御しながら、攪拌回転数２００ｒｐｍにて重合反応を行った。反応を６時間行って終了した。重合転化率は８５％であった。
１００℃まで冷却後、２，２−メチレンビス−４−メチル−６−ブチルフェノール０．２部を添加した後、反応混合物をオートクレーブより抜き出し、水蒸気蒸留により、未反応物と溶媒を留去し、細かく粉砕した後、４０ｍｍφの真空ベント付き押し出し機（２２０℃、７００ｍｍＨｇ真空）にて、実質的に揮発分を留去するとともに、ゴム変性熱可塑性樹脂のペレットを得た。得られたペレットを用い、上記評価に供した。結果を表２に示す。
【００４５】
実施例２〜３，５，７〜１０
使用する水添ブロック共重合体の種類と量、使用するモノマーの組成比率のみを変更して、ゴム変性熱可塑性樹脂のペレットを得た。得られたペレットを用い、単独またはスチレン−アクリロニトリル共重合体をブレンドし、上記評価に供した。結果を表２〜３に示す。
【００４６】
比較例１，３〜８，１０〜１１
使用する水添ブロック共重合体の種類と量、使用するモノマーの組成比率のみを変更して、比較例１，３〜６,１０〜１１のゴム変性熱可塑性樹脂のペレットを得た。得られたペレットを用い、上記評価に供した。また、比較例７は、テクノポリマー株式会社製ＡＢＳ樹脂、商品名ＡＢＳ１５０を、比較例８は、テクノポリマー株式会社製ＡＥＳ樹脂、商品名ＡＥＳ１４５を評価した。結果を表３〜４に示す。
【００４７】
【表２】
0004850323.tif 000003
【００４８】
【表３】
0004850323.tif 000004
【００４９】
【表４】
0004850323.tif 000005
【００５０】
【表５】
0004850323.tif 000006
【００５１】
＊１）スチレン−アクリロニトリル共重合体（テクノポリマー株式会社製、商品名ＳＡＮＲＥＸ  Ｓ１０）
【００５２】
表２〜３に示されるとおり、本発明の実施例１〜３，５，７〜１０のゴム変性熱可塑性樹脂は、いずれも耐衝撃強度が著しく改良され、強度異方性が少なく、耐候性に優れ、着色性、成形加工性に優れるものであった。一方、表３〜４に示されるように、比較例１は、水添前の伸びが５０％以上の（Ｂ）成分を含まない例であり、耐衝撃性に劣り、強度異方性が強い。比較例３〜４は、ゴム変性熱可塑性樹脂のグラフト率が本発明の好ましい範囲外である例であり、耐衝撃性に劣り、強度異方性が強い。比較例５は、ゴム変性熱可塑性樹脂のアセトン可溶分の固有粘度〔η〕が本発明の好ましい範囲未満である例であり、耐衝撃性に劣り、強度異方性が強い。比較例６は、ゴム変性熱可塑性樹脂のアセトン可溶分の固有粘度〔η〕が本発明の好ましい範囲を超える例であり、成形加工性に劣る。比較例７は、本発明のゴム変性熱可塑性樹脂の代わりに、ゴム成分として未水添のゴム質重合体を使用している市販のＡＢＳ樹脂を評価した例であり、耐候性に劣る。比較例８は、本発明のゴム変性熱可塑性樹脂の代わりに、ゴム成分として未水添のゴム質重合体を使用している市販のＡＥＳ樹脂を評価した例であり、耐候性、着色性に劣る。比較例１０〜１１は、単量体成分の配合量が本発明の範囲外であるゴム変性熱可塑性樹脂であり、耐衝撃強度、強度異方性に劣る。
【００５３】
【発明の効果】
本発明のゴム変性熱可塑性樹脂およびその組成物は、耐衝撃強度が著しく改良され、強度異方性が少なく、耐候性、着色性、成形加工性に優れるため、これらの特性を生かして、ＯＡ・家電分野、電気・電子分野、雑貨分野、サニタリー分野、自動車分野などの各種パーツ、ハウジング、シャーシ、トレーなどに使用することができる。